Composition comprenant des Nanotubes de Carbone et au moins un polymère, dans un rapport massique nanotubes de carbone /polymère inférieur à 100/5, ladite composition se présentant sous forme d’une poudre de masse volumique apparente non tassée comprise entre 0,11 et 0,5 g/cm 3 , présentant une surface spécifique apparente comprise entre 50 et 350 m 2 /g et une teneur massique en solvant inférieure à 10%. Composition selon la revendication 1 dans laquelle le polymère est choisi parmi les polymères comprenant des entités monomériques (meth) acryliques dont au moins une entité présente une fonctionnalité choisie parmi les hydroxy, acide, acide sulfonique, epoxy, amide, éther, ester et pyrrolidone, les polymères tels que les polysaccharides modifiés, les polyacrylamides homopolymères ou copolymères, les poly acides acryliques homopolymères ou copolymères comprenant majoritairement de l’acide acrylique, les alcools polyvinyliques homopolymères ou copolymères, les polyvinyl pyrrolidone homopolymères ou copolymères éventuellement sous forme de leur sels alcalins, de préférence Li + ou Na + lorsqu’une fonction acide est présente. Composition selon la revendication 2 dans laquelle le polymère est choisi parmi les polysaccharides modifiés, les polyacrylamides homopolymères ou copolymères, les poly acides acryliques homopolymères ou copolymères comprenant majoritairement de l’acide acrylique, les alcools polyvinyliques homopolymères ou copolymères, les polyvinyl pyrrolidone homopolymères ou copolymères éventuellement sous forme de leur sels alcalins, de préférence Li + ou Na + lorsqu’une fonction acide est présente. Composition selon la revendication 3 dans laquelle le polymère est choisi parmi les polysaccharides modifiés, les polyvinyle pyrrolidone homopolymères ou copolymères. Composition selon la revendication 4 dans laquelle le polymère est choisi parmi les polyvinyl pyrrolidone homopolymères ou copolymères de masse moléculaire comprise entre 20000 et 60000g/mole. Composition selon la revendication 1 à 5 comprenant en plus du noir de carbone dans des ratios massiques nanotubes de carbone/noir de carbone variant de 100/1 à 1/100. Composition selon les revendications 1 à 6 comprenant en plus au moins un carbonate organiques tel que l’éthyle carbonate, le propyle carbonate, le diéthyle carbonate, le diméthyle carbonate, le fluoro éthylène carbonate seuls ou en mélange. Compositions selon les revendications 1 à 7 comprenant en plus au moins un composé choisi parmi le bis(trifluorométhane)sulfonimide de lithium, l’hexafluorophosphate de lithium, le tétrafluoroborate de lithium, le bis(fluorosulfonyl)imide, de lithium, le perchlorate de lithium, l’hexafluoroarsenate de lithium, et le 4,5-dicyano-2-(trifluoromethyl) imidazole sous forme acide ou de sel de lithium, seuls ou en mélange et en particulier le 4,5-dicyano-2-trifluorométhyle imidazole sous forme acide ou de sel de lithium. Composition selon les revendications 1 à 8 comprenant en plus du PVDF, homopolymère ou copolymère et / ou un élastomère non halogéné. Procédé de préparation d’une composition selon l’une des revendications 1 à 9 mettant en œuvre un atomiseur et comprenant les étapes suivantes : -Préparation d’une composition selon l’une des revendications 1 à 9 en présence d’un solvant dans un défloculeur, à une température comprise entre 5 et 80°C pour obtenir une dispersion comprenant des nanotubes de carbone. -Atomisation de la dispersion par un gaz chauffé à une température supérieure à 120°C et récupération de la poudre. Procédé de préparation d’une composition selon l’une des revendications 1 à 9 comprenant les étapes d’extrusion de la composition avec injection de CO 2 supercritique lors de l’étape d’extrusion avec une proportion massique de CO2 supercritique compris entre 25 % et 1000 % de la composition puis suivi du dégazage du CO 2 et récupération de poudre . Utilisation d’une composition selon l’une des revendications 1 à 9 pour la fabrication d’électrodes avec ou sans solvant. Electrode obtenue à selon l’utilisation de la revendication 12. Batterie comprenant au moins une électrode selon la revendication 13.